【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
２つ以上の部品を有するハードディスクドライブ底板を鍛造する方法であって、
初期ハードディスクドライブ底板から前記ハードディスクドライブ底板を形成するための一連の漸進的鍛造段の第１の鍛造段に初期ハードディスクドライブ底板を進める段階であって、一連の鍛造が、該ハードディスクドライブ底板のための前記２つ以上の部品を漸進的に形成する該一連の鍛造段にわたって該初期ハードディスクドライブ底板上に実行される前記進める段階と、
最初に部分的に形成されたハードディスクドライブ底板上に前記２つ以上の部品を漸進的に形成するために前記初期ハードディスクドライブ底板上に前記第１の鍛造段によって第１の鍛造作業を実行する段階と、
前記一連の漸進的鍛造段の第２の鍛造段に、予熱して部分的に形成されたハードディスクドライブ底板を進める前に前記最初に部分的に形成されたハードディスクドライブ底板を、既定の温度まで最小持続時間にわたって前記第１の鍛造段の後に、予熱する段階であって、前記予熱して部分的に形成されたハードディスクドライブ底板が最小持続時間にわたって前記既定温度に保持され、かつ予熱は前記一連の斬新的鍛造段の残りの鍛造段の前には行われない、前記予熱する段階と、
第２の部分的に形成されたハードディスクドライブ底板上に前記２つ以上の部品をさらに漸進的に形成するため、及びハードディスクドライブ底板側壁を形成するために、前記予熱して部分的に形成されたハードディスクドライブ底板上に、前記第２の鍛造段によって第２の鍛造作業を実行する段階と
を含み、
前記第２の鍛造作業に使用される鍛造プレスの積量は前記一連の斬新的鍛造段における１つ以上の他の鍛造段を実行するために使用される１つ以上の鍛造プレスより大きくなっており、かつ前記形成されたハードディスクドライブ底板側壁の高さが前記第２の鍛造作業によって前記ハードディスクドライブ底板の側壁の最終高さまで引き上げられており、かつ前記最終高さは３０ミリメータから５０ミリメータの間であり、
さらに、前記方法が、
前記第２の鍛造段の後に、前記２つ以上の部品を有する前記ハードディスクドライブ底板を形成することを完了するために前記一連の斬新的鍛造段の１つ以上の対応する付加的な鍛造段によって１つ以上の付加的な鍛造作業を実行する段階とを含む
ことを特徴とする方法。
【請求項２】
前記既定の温度は、少なくとも３００℃であり、
前記最小持続時間は、３０分から４５分の範囲にある、
ことを特徴とする請求項１に記載の方法。
【請求項３】
前記予熱する段階は、オーブン内で実行され、
前記方法が、
前記予熱する段階のための前記最小持続時間が経過した後で前記予熱して部分的に形成されたハードディスクドライブ底板を前記オーブンから前記第２の鍛造段に移送する段階であって、該移送が最大移送持続時間の下で実行される前記移送する段階、
を更に含む、
ことを特徴とする請求項１に記載の方法。
【請求項４】
前記オーブンから前記第２の鍛造段への前記予熱して部分的に形成されたハードディスクドライブ底板の前記移送は、ロボットアームで実行されることを特徴とする請求項３に記載の方法。
【請求項５】
前記オーブンは、コンベヤオーブンであり、
前記部分的に形成されたハードディスクドライブ底板は、前記オーブンの内側をコンベヤに沿って進行する間に予熱される、
ことを特徴とする請求項３に記載の方法。
【請求項６】
前記ハードディスクドライブ底板は、アルミ合金から形成されることを特徴とする請求項１に記載の方法。
【請求項７】
２つ以上の部品を有するハードディスクドライブ底板を鍛造するためのシステムであって、
初期ハードディスクドライブ底板から前記ハードディスクドライブ底板を形成するための一連の漸進的鍛造段の鍛造段を通して前記初期ハードディスクドライブ底板を進めるためのトランスファー金型アセンブリであって、
一連の鍛造が、該ハードディスクドライブ底板上に前記２つ以上の部品を漸進的に形成する該一連の漸進的鍛造段にわたって該初期ハードディスクドライブ底板上に実行される前記トランスファー金型アセンブリと、
第１の部分的に形成されたハードディスクドライブ底板上に前記２つ以上の部品を漸進的に形成するために前記初期ハードディスクドライブ底板上に第１の鍛造作業を実行するための前記一連の漸進的鍛造段における第１の鍛造段と、
前記一連の漸進的鍛造段の第２の鍛造段に予熱して部分的に形成されたハードディスクドライブ底板を進める前に最小持続時間にわたって既定の温度まで、前記第１の鍛造の後に、前記第１の部分的に形成されたハードディスクドライブ底板を予熱するオーブンであって、
前記予熱して部分的に形成されたハードディスクドライブ底板が、最小持続時間にわたって既定の温度で保持され、かつ、前記予熱は前記一連の斬新的鍛造段の残りの鍛造段の前には行われない、前記オーブンと、
第２の部分的に形成されたハードディスクドライブ底板上に前記２つ以上の部品をさらに漸進的に形成し、かつハードディスクドライブ底板側壁を形成するために前記予熱して部分的に形成されたハードディスクドライブ底板上に第２の鍛造作業を実行するための前記一連の漸進的鍛造段における第２の鍛造段と、を含み、
前記第２の鍛造作業を実行するための前記第２の鍛造で使用される鍛造プレスの積量が前記一連の斬新的鍛造における１つ以上の他の鍛造段を実行するために使用される１つ以上の鍛造プレスの積量よりも大きくなっており、かつ前記形成されたハードディスクドライブ底板側壁の高さが前記第２の鍛造作業によって前記ハードディスクドライブ底板の側壁の最終高さまで引き上げられており、かつ前記最終高さは３０ミリメータから５０ミリメータの間であり、
前記第２の鍛造段の後に、前記２つ以上の部品を有する前記ハードディスクドライブ底板を形成することを完了するために前記一連の斬新的鍛造段の１つ以上の対応する付加的な鍛造段によって１つ以上の付加的な鍛造作業を実行するようになっている、
ことを特徴とするシステム。
【請求項８】
前記既定の温度は、少なくとも３００℃であり、
前記最小持続時間は、３０分から４５分の範囲にある、
ことを特徴とする請求項７に記載のシステム。
【請求項９】
前記予熱するための前記最小持続時間が経過した後で前記予熱して部分的に形成されたハードディスクドライブ底板を前記オーブンから前記第２の鍛造段まで移送するためのロボットアームであって、該移送が最大移送持続時間の下で該ロボットアームによって実行される前記ロボットアーム、
を更に含むことを特徴とする請求項７に記載のシステム。
【請求項１０】
前記オーブンは、コンベヤオーブンであり、
前記部分的に形成されたハードディスクドライブ底板は、前記オーブンの内側をコンベヤに沿って進行する間に予熱される、
ことを特徴とする請求項９に記載のシステム。
【請求項１１】
前記予熱して部分的に形成されたハードディスクドライブ底板上に形成された前記側壁の前記高さは、前記第２の鍛造作業から１５ミリメートルよりも大きく引き上げられることを特徴とする請求項７に記載のシステム。
【請求項１２】
前記ハードディスクドライブ底板は、アルミ合金から形成されることを特徴とする請求項７に記載のシステム。
【請求項１３】
前記鍛造作業を実行する前記トランスファー金型アセンブリの前記鍛造段のプレス板が、窒化チタンで被覆されることを特徴とする請求項７に記載のシステム。